일부 실시 예 에서 , 경화 는 액체 세라믹 전구체 가 유리 로 전환 되 도록 매립 후 에 수행 될 수 있 다 . 예 를 들 어 , 질소 에서 ( 옵션 으로 수증기 를 포함 할 수 있 다 ( 포화 되 는 것 이 가능 하 다 ) ) 약 400 ℃ 내지 약 500 ℃ 의 범위 의 온도 로 가열 하 는 단계 , 잔류 용매 를 제거 하 기 위해 충분 한 온도 ( 예 를 들 어 , 약 100 ℃ 내지 약 150 ℃) 로 가열 하 는 단계 , " 또는 온전 하 게 응축 된 유리 를 형성 하 기 이해 약 800 ℃ 내지 약 900 ℃ 의 범위 의 온도 로 가열 하 는 단계 를 포함 할 수 있 다 . 경화 는 주변 상태 에서 정교 한 "" 클리어 코트 "" 로 건조 될 수 있 는 소듐 실리케이트 ( 또는 다른 알칼리 실리케이트 ) 의 경우 등 에서 생략 될 수 있 다 . 일부 실시 예 에서 ", 경화 는 또한 매립 된 나노 와 이 어 또는 다른 첨가제 를 위한 소결 동작 으로 기능 할 수 있 다 . 일부 실시 예 에서 , 사전 경화 는 전단 또는 유체 포스 를 견디 기 위해 코팅 을 안정 화 하 도록 매립 전 에 수행 될 수 있 지만 , 여전히 첨가제 의 매립 을 허용 하 는 상태 를 갖 는다 .